8 . 8 g 의 폴리비닐 알코올계 수지 ( 닛폰 합성 화학 ( 주 ) 제조 , 상품명 「 NH - 18 」 ( 중합도 ＝ 1800 , 비누화 도 ＝ 99 . 0 %)) 를 , 105 ℃ 에서 2 시간 건조 시킨 후 , 167 . 2 g 의 디 메틸 술 폭 시드 ( DMSO ) 에 용해 시켰 다 . 여기 에 , 2 . 98 g 의 2 - 메 톡 시 - 1 - 나프 트 알데히드 및 0 . 80 g 의 p - 톨루엔 술폰산 · 1 수화물 을 첨가 하 고 , 40 ℃ 에서 1 시간 교반 하 였 다 . 이 반응 용액 에 , 3 . 18 g 의 벤즈 알데히드 를 첨가 하 고 40 ℃ 에서 1 시간 교반 한 후 , 23 . 60 g 의 1 , 1 - 디 에 톡 시 에 탄 ( 아세탈 ) 을 추가 로 첨가 하 고 , 40 ℃ 에서 3 시간 교반 하 였 다 . 그 후 , 2 . 13 g 의 트리 에틸아민 을 첨가 하 여 반응 을 종료 시켰 다 . 이 와 같이 하 여 얻 어 진 조 ( 粗 ) 성 생물 을 , 1 ℓ 의 메탄올 로 재침전 하 였 다 . 이것 을 여과 하 여 얻 어 진 중합체 를 , 테트라 하이드로 푸란 에 용해 시켜 , 다시 메탄올 로 재침전 하 였 다 . 이것 을 , 여과 , 건조 시켜 , 11 . 5 g 의 중합체 를 얻 었 다 . 이 중합체 를 , 1 HNMR 로 측정 한 결과 , 하 기 와 같이 , 하 기 식 ( 6 ) 으로 나타내 는 반복 단위 를 갖 고 , l : m : n : o ( 몰 비 ) ＝ 11 : 37 : 45 : 7 이 었 다 . 또 , 시차 주사 열량계 에 의해 , 이 중합체 의 유리 전이 온도 ( Tg ) 를 측정 한 결과 , 123 ℃ 이 었 다 . 또 , 이 중합체 의 광 탄성 계수 의 절대값 ( C [ 550 ] ) 은 2 . 4 × 10 - 11 ㎡/ N 였 다 .